Sur c@s d@ssins, la figure 1 est un diagramme d'un procédé qui commence par la préparation (A) d'une charge en matière pramiere, et qui aboutit en passant par une opération de fragmentation (B) et la production (C) d'une suspension de particules dans un fluide, à une opération (E) de moulage du produit final, avec ou sans opération intermédiaire séparée (D) d'aggl@mération ; la figure 2 Illustre la quantité d'eau (en %, axe des y) perdue à partir d'un échantillon de mica par chauffage progressif de ce dernier à dos tompératures croissantes (en OC, axe des x) jusqu'à ce que soit atteint un poids anhydre constant ;; la figure 3 montre l'augmentation du volume du mica (en % axe des y) en fonction du temps (en secondes, axe des z) employé pour chauffer le mica de 180C à 8850C, e'xst-à-dire l'effet de la vitesse de chauffage sur le degré de gonflement obtenu la figure 4 est un diagramme qui mentre la relation entre la résistance à la traction (en kg/mm2, axe des y) et l'épaisseur du mica (en micron, axe des x) après qutil a été plié entre deux surfacos complémentaires ayant un profil en forme de Z sous une charge de 10 kg/cm2 ;; la figure 5 est une représentation, en coupe verticale, du dispositif en forme de Z utilisé pour plier le mica comme il a été indiqué à propos de la figure 4 R la figure 6 est une illustration microscopique d'un groupe de particules typiques d mica obtenues conformément à la techni qu antérieure par exemple par le procédé Bardot, et montrait à la fois la forme irrégulièr@ des particules et le large intervalle des dimensions de particules prédominantes la figure 7 es-t une vue fortement grossie, qui montre une des particules de la figure 6, cette particule étant représentée en coupe verticale la figure 8 est une illustration mieroscopique d'un groupe de particules typiques de mica, obtenues conformément à la présente invention, cette figure montrant la forme rectangulaire prédominan- ge des particules et l'intervalle relativement étroit de leurs dimensions la figure 9 est une vue fortement grossie, en coupe verticale d'une particule ou paillette typique obtenue suivant l'invention, cette vue montrant la surface essentiellement plate et exempte d'irrégularités do la particule la figure 10 est une vue en coupe verticale qui montre un dépôt de particules de mica relativement épaisses, non flexibles, de la technique ancienne sur un substratum massif, avec des cavités entre certaines des particules adjacentes ainsi qu'entre les particules et le substratum la figure 11 est une vue en coupe verticale qui montre un dépôt dense de particules minces, plates, flexibles, obtenues suivant l'invention, sur un substratum massif comparable à celui de la figure 10, la figure 11 montrant que les particules se conforment étroitement à la forme du substratum 2 la figure 12 est une vue en coupe verticale d'une réalisation de l'appareil pour désagréger des matières telles que le mica con formément à la présente invention, cette forme de réalisation étant préférée pour être utilisée avec un milieu liquide de suspension;; la figure 13 est une vue en coupe horizontale de l'appareil représenté par la figure 12, faite suivant la ligne t3-13 de la figure 12 la figue 14 est une vu partielle on coupe verticale d'une variante de l'appareil représenté sur la figure 12 dans laquelle les particules dc produit sont enlevées de la chambre de désagrégation par l'intormédiaire d'un large bec, pr des moyens électrostatiques, le débordement liquide étant très petit et les particules étant classées en différentes fractions suivant leurs dimensions ;; la figure 15 est une vue partielle en coupe verticale d'une autre variante de l'appareil représenté sur la figure 12 ; dans le cas de l'appareil représenté sur la figure 15, les particules de produit sont enlevées de la chambre de désagrégation par une électrophorése employant une courroie mobile qui fait office d'électrode à laquelle les particules de produit adhèrent et d'oW elles sont en levées par racolage.